(57)【特許請求の範囲】
【請求項１】
少なくとも表面が金属導電層である複数の隔壁間に表面が金属酸化物を有している画素電極が配置された状態で、前記複数の隔壁の側面を含む表面に選択的にトリアジンチオール化合物を有する酸化防止膜を被膜する酸化防止工程と、
前記画素電極を親液化処理する親液化工程と、
前記親液化処理後に前記複数の隔壁の表面に選択的にトリアジンチオール化合物を有する撥液化膜を被膜する撥液化処理工程と、
前記撥液化処理工程後に、前記画素電極上に電荷輸送層を形成する電荷輸送層形成工程と、
を含むことを特徴とする表示装置の製造方法。
【請求項２】
請求項１に記載の表示装置の製造方法において、前記親液化工程は、オゾン処理工程を含むことを特徴とする表示装置の製造方法。
【請求項３】
請求項１または２に記載の表示装置の製造方法によって製造されたことを特徴とする表示装置。
【発明の詳細な説明】
【技術分野】
【０００１】
本発明は、表示装置及びその製造方法に関し、特に、表示画素として有機エレクトロルミネッセンス素子を複数配列した表示パネルを備えた表示装置及びその製造方法に関する。
【背景技術】
【０００２】
近年、パーソナルコンピュータや映像機器、携帯情報機器等のモニタ、ディスプレイとして多用されている液晶表示装置（ＬＣＤ）に続く次世代の表示デバイスとして、有機エレクトロルミネッセンス素子（以下、「有機ＥＬ素子」と略記する）や発光ダイオード（ＬＥＤ）等のような自発光素子を２次元配列した発光素子型の表示パネルを備えたディスプレイ（表示装置）の研究開発が盛んに行われている。
【０００３】
特に、アクティブマトリックス駆動方式を適用した発光素子型ディスプレイにおいては、液晶表示装置に比較して、表示応答速度が速く、視野角依存性もなく、また、高輝度・高コントラスト化、表示画質の高精細化等が可能であるとともに、液晶表示装置のようにバックライトを必要としないので、一層の薄型軽量化や低消費電力化が可能であるという極めて優位な特徴を有している。
【０００４】
ここで、発光素子型ディスプレイに適用される自発光素子の一例として、有機ＥＬ素子について簡単に説明する。
図９は、有機ＥＬ素子の一構成例を示す概略断面図である。
図９に示すように、有機ＥＬ素子は、概略、ガラス基板等の絶縁性基板１１１の一面側（図面上方側）に、アノード（陽極）電極１１２、有機化合物等（有機材料）からなる有機ＥＬ層１１３、及び、カソード（陰極）電極１１４を順次積層した構成を有している。
【０００５】
有機ＥＬ層１１３は、例えば、ホール（正孔）輸送材料からなるホール輸送層（正孔注入層）１１３ａと、電子輸送性発光材料からなる電子輸送性発光層（発光層）１１３ｂとを積層して構成されている。なお、有機ＥＬ層１１３（ホール輸送層１１３ａ及び電子輸送性発光層１１３ｂ）に適用されるホール輸送材料や電子輸送性発光材料としては、低分子系や高分子系の種々の有機材料が知られている。
【０００６】
ここで、一般に、低分子系の有機材料の場合、有機ＥＬ層における発光効率は比較的高いものの、製造プロセスにおいて蒸着法が適用されているため、画素形成領域のアノード電極上にのみ選択的に薄膜形成する際に、上記アノード電極以外の領域への低分子材料の蒸着を防止するためのマスク表面にも低分子材料が付着することになるため、製造時の材料ロスが大きいうえ、製造プロセスが非効率的であるという問題を有している。
【０００７】
一方、高分子系の有機材料を適用した場合には、湿式成膜法として液滴吐出法（いわゆる、インクジェット法）等を適用することができるので、画素形成領域のアノード電極上にのみ選択的に液滴を塗布して、良好に有機ＥＬ層（ホール輸送層及び電子輸送性発光層）の薄膜を形成することができる。
【０００８】
ここで、高分子系の有機材料を適用した有機ＥＬ素子の製造プロセスについて、簡単に説明する。
図１０及び図１１は、従来技術における表示パネル（有機ＥＬ素子）の製造プロセスの一例を示す工程断面図である。ここでは、説明の都合上、絶縁性基板上に有機ＥＬ素子のみを形成する場合を示す。また、上述した有機ＥＬ素子（図９）の素子構造と同等の構成については、同一の符号を付して説明する。
【０００９】
有機ＥＬ素子の製造プロセスの一例は、まず、図１０（ａ）に示すように、ガラス基板等の絶縁性基板１１１の一面側（図面上方側）の、各表示画素が形成される領域（画素形成領域）Ａpxごとにアノード電極（陽極）１１２を形成した後、図１０（ｂ）に示すように、隣接する表示画素との境界領域に絶縁性の樹脂材料等からなる隔壁（バンク）１２１を形成する。ここで、隔壁１２１に囲まれた画素形成領域Ａpxには、上記アノード電極１１２が露出している。
【００１０】
次いで、図１０（ｃ）に示すように、酸素ガス雰囲気中で上記絶縁性基板１１１表面に紫外線ＵＶを照射することにより、活性酸素ラジカルが発生して、アノード電極１１２表面の有機物を分解除去して親水化するとともに、隔壁１２１表面においてもラジカルを発生して親液化する。
次いで、上述した親液化処理を施した絶縁性基板１１１に対して、フッ化物ガス雰囲気中で紫外線ＵＶを照射することにより、隔壁１２１表面においてはフッ素が結合して撥液化（撥水化）し、一方、アノード電極（ＩＴＯ）１１２表面は親液性を保持する。
【００１１】
次いで、図１０（ｄ）に示すように、インクジェット装置を用いて、インクヘッドＩＨＨから高分子系の有機材料からなる正孔注入材料（ホール輸送材料を溶媒に分散又は溶解させた液状材料）ＨＭＣを液滴状にして吐出させ、上記親液性を有するアノード電極１１２上に塗布した後、乾燥処理を行うことにより、図１０（ｅ）に示すように、アノード電極１１２上に正孔注入材料ＨＭＣを定着させて正孔注入層１１３ａを形成する。
【００１２】
次いで、同様に、図１０（ｆ）に示すように、インクヘッドＩＨＥから高分子系の有機材料からなる発光材料（電子輸送性発光材料を溶媒に分散又は溶解させた液状材料）ＥＭＣを液滴状にして吐出させ、上記正孔注入層１１３ａ上に塗布した後、乾燥処理を行うことにより、図１１（ｇ）に示すように、発光材料ＥＭＣを定着させて発光層１１３ｂを形成する。なお、上記正孔注入材料ＨＭＣ及び発光材料ＥＭＣの塗布処理においては、隔壁１２１表面が撥水性を有しているので、仮に正孔注入材料ＨＭＣや発光材料ＥＭＣの液滴が隔壁１２１上に着滴してもはじかれて、各画素形成領域Ａpxのアノード電極１１２上の親液性領域（すなわち、有機ＥＬ素子形成領域Ａel）にのみ塗布されることになる。
【００１３】
次いで、図１１（ｈ）に示すように、各画素形成領域Ａpxの有機ＥＬ層１１３（正孔注入層１１３ａ及び発光層１１３ｂ）を介してアノード電極１１２に対向するように、共通電極からなるカソード電極（陰極）１１４を形成した後、図１１（ｉ）に示すように、当該カソード電極１１４を含む絶縁性基板１１１上に、保護絶縁膜や封止樹脂層１１５を形成し、さらに封止基板１１６を接合することにより、有機ＥＬ素子（有機ＥＬ表示パネル）が完成する。
このような有機ＥＬ素子の製造方法については、例えば、特許文献１等に詳しく説明されている。
【００１４】
このような素子構造を有する有機ＥＬ素子においては、図９に示すように、直流電圧源１１５からアノード電極１１２に正電圧、カソード電極１１４に負電圧を印加することにより、ホール輸送層１１３ａに注入されたホールと電子輸送性発光層１１３ｂに注入された電子が有機ＥＬ層１１３内で再結合する際に生じるエネルギーに基づいて光（励起光）ｈνが放射される。
【００１５】
ここで、この光ｈνは、アノード電極１１２及びカソード電極１１４を、各々、光透過性又は遮光性（及び反射特性）を有する電極材料を用いて形成することにより、絶縁性基板１１１の一面側（図面上方）もしくは他面側（図面下方）の任意の方向に放射させることができる。このとき、光ｈνの発光強度は、アノード電極１１２とカソード電極１１４間に流れる電流量に応じて決まる。
【００１６】
なお、図９においては、アノード電極１１２として錫ドープ酸化インジウム（ＩＴＯ；Indium Thin Oxide）等の透明電極材料を用い、カソード電極１１４として金属材料等の遮光性及び反射特性を有する電極材料を用いることにより、有機ＥＬ層１１３において発光した光ｈνを、直接又はカソード電極１１４で反射させて、透明な絶縁性基板１１１の他面側に放射させるボトムエミッション構造について示した。
【００１７】
【特許文献１】特開２００３−２５７６５６号公報  （第４頁〜第６頁、図２〜図５、図８）
【発明の開示】
【発明が解決しようとする課題】
【００１８】
上述したような表示パネル（有機ＥＬ素子）の製造方法においては、各表示画素（画素形成領域Ａpx）のアノード電極１１２上を親水化しているが、このような親水化処理は親水化の持続時間が短く、またその後にフッ素化物ガスによって撥水化処理しているので、アノード電極１１２親水性が低下してしまい、有機ＥＬ層の膜厚が不均一になる恐れがあった。
【００１９】
このように、画素形成領域内に形成される有機ＥＬ層の膜厚が不均一になると、発光動作時に供給される発光駆動電流が膜厚の薄い領域に集中して流れ、当該領域において発光輝度が高くなり、厚い領域は発光輝度が低くなり、上述した表示パネルの画素における発光面積比率が低下して、表示画質が劣化するという問題を有していた。また、有機ＥＬ層が薄すぎると、アノード電極１１２とカソード電極１１４とがショートしてしまう恐れがあり、表示欠陥の要因となっていた。
【００２０】
そこで、本発明は、上述した問題点に鑑み、表示画素の画素形成領域に膜厚が比較的均一な有機ＥＬ層を形成することができる表示装置の製造方法を提供することを目的とする。
【課題を解決するための手段】
【００２１】
請求項１記載の発明は、表示装置の製造方法において、
少なくとも表面が金属導電層である複数の隔壁間に表面が金属酸化物を有している画素電極が配置された状態で、前記複数の隔壁の側面を含む表面に選択的にトリアジンチオール化合物を有する酸化防止膜を被膜する酸化防止工程と、
前記画素電極を親液化処理する親液化工程と、
前記親液化処理後に前記複数の隔壁の表面に選択的にトリアジンチオール化合物を有する撥液化膜を被膜する撥液化処理工程と、
前記撥液化処理工程後に、前記画素電極上に電荷輸送層を形成する電荷輸送層形成工程と、
を含むことを特徴とする。
【００２４】
請求項２の発明は、請求項１に記載の表示装置の製造方法において、前記親液化工程は、オゾン処理工程を含むことを特徴とする。
【００２６】
請求項３の発明は、表示装置であって、請求項１または２に記載の表示装置の製造方法によって製造されたことを特徴とする。
【発明の効果】
【００２７】
本発明に係る表示装置の製造方法においては、画素電極上に膜厚の略均一な電荷輸送層（有機ＥＬ層）を形成することができる。
【発明を実施するための最良の形態】
【００２８】
以下、本発明に係る表示装置の製造方法について、実施の形態を示して詳しく説明する。
（表示パネル）
まず、本発明に係る表示装置（表示パネル）の概略構成について説明する。
図１は、本発明に係る表示装置（表示パネル）の一実施形態を示す要部概略平面図であり、図２は、本発明に係る表示装置（表示パネル）の一実施形態を示す要部概略断面図である。なお、図１に示す平面図においては、図示の都合上、視野側から見た各画素形成領域とアノードライン及びカソードラインの配設構造のみを示し、図２に示す他の構成（薄膜トランジスタ等）を省略した。
【００２９】
本発明の一実施形態に係る表示装置（有機ＥＬ素子を備えた表示パネル）は、図１、図２、図８に示すように、ガラス基板等の絶縁性の基板（絶縁性基板）１１上に、有機ＥＬ素子を発光駆動するための発光駆動回路（発光駆動手段；具体例については、後述する）を構成する１又は複数の薄膜トランジスタ（図２中では、便宜的に２個のトランジスタＴ１、Ｔ２を示す）、及び、トランジスタＴ１、Ｔ２に直接または間接的に接続されたアノードラインＬａ、カソードラインＬｃ、データラインＬｄ、走査ラインＬｓを含む各種配線層ＬＮが設けられ、当該トランジスタＴ１、Ｔ２及び配線層ＬＮの一部を被覆するように、窒化シリコン等からなる保護絶縁膜１３及び感光性樹脂等からなる平坦化膜１４が積層形成された構成を有している。
【００３０】
各トランジスタＴ１、Ｔ２は、概略、例えば、絶縁性基板１１上に形成されたゲート電極Ｅｇと、ゲート絶縁膜１２を介して各ゲート電極Ｅｇに対応する領域に形成された半導体層ＳＭＣと、該半導体層ＳＭＣの両端部にそれぞれ形成された不純物層ＯＨＭと、不純物層ＯＨＭにそれぞれ形成されたソース電極Ｅｓ及びドレイン電極Ｅｄと、を有して構成されている。また、トランジスタＴ１、Ｔ２及び配線層ＬＮ上に積層形成された保護絶縁膜１３及び平坦化膜１４には、適宜コンタクトホールＨＬが形成され、上記トランジスタと平坦化膜１４上の導電層（例えば、後述する画素電極）とが電気的に接続されるように、金属材料（コンタクトメタル）が埋め込まれている。
【００３１】
そして、上記平坦化膜１４上の、各画素形成領域Ｒpx（図１においては、隣接する赤（Ｒ）、緑（Ｇ）、青（Ｂ）の３色からなる色画素ＰＸｒ、ＰＸｇ、ＰＸｂを一組として一表示画素ＰＩＸを構成する場合を示し、図２においては、赤色画素ＰＸｒの形成領域Ｒpxのみを示す）には、少なくとも光反射特性を有する画素電極１５、正孔輸送層１６ａ及び電子輸送性発光層１６ｂからなる有機ＥＬ層（電荷輸送層）１６、及び、光透過性を有する対向電極１７を順次積層した有機ＥＬ素子が設けられている。
【００３２】
また、相互に隣接する画素形成領域間（各色画素形成領域間；厳密には、有機ＥＬ素子の形成領域相互の境界領域）には、平坦化膜１４（絶縁性基板１１）から突出するようにバンク（隔壁）１８（図１におけるカソードラインＬｃの列方向部分）が設けられている。さらに、上記有機ＥＬ素子及びバンク１８を含む絶縁性基板１１上には、透明な封止樹脂層１９を介して、絶縁性基板１１に対向するようにガラス基板等からなる封止基板（対向基板）２０が接合されている。
【００３３】
特に、本実施形態に係る表示装置（表示パネル）においては、上記バンク１８により各色画素の形成領域が画定されるとともに、当該バンク１８として金属材料等の導電性材料を適用することにより、図１に示すように、表示パネル（絶縁性基板１１）上に２次元配列された各表示画素（色画素）間に格子状に金属導電層（カソードラインＬｃ）を配設することができ、例えば、図２に示すように、各表示画素（色画素）の有機ＥＬ素子のカソード電極１７を当該バンク１８に電気的に接続することにより、カソード電極１７を所定の電源電圧（接地電位等）に共通に接続するためのカソードラインＬｃとして適用した構成を有している。
【００３４】
そして、このような構成を有する表示装置においては、例えば、表示パネルの下層（絶縁性基板側）に設けられたトランジスタＴ１、Ｔ２や配線層ＬＮ等からなる発光駆動回路において、データラインＬｄを介して供給された階調信号（表示データ）に基づいて、所定の電流値を有する発光駆動電流がトランジスタＴ２のドレイン−ソース間に流れ、コンタクトホールＨＬに埋め込まれたコンタクトメタルＭＴＬを介して、有機ＥＬ素子ＯＥＬの画素電極１５に供給されることにより、有機ＥＬ素子ＯＥＬが表示データに応じた所定の輝度階調で発光動作する。
【００３５】
このとき、有機ＥＬ素子ＯＥＬがトップエミッション型である場合、つまり、画素電極１５が光反射性電極（図２に示すように、アルミニウム等の光反射膜と有機ＥＬ層１６に接触する、酸化インジウム、酸化亜鉛、酸化スズのうちの少なくとも一つを含む化合物または混合物等の透明電極材料（例えば、錫ドープ酸化インジウム（ＩＴＯ）や、亜鉛ドープ酸化インジウム等）等の透明導電膜の積層構造でもよい。）であり、カソード電極１７が例えばＩＴＯや亜鉛ドープ酸化インジウム等の透明導電膜である場合、各表示画素の有機ＥＬ層１６において発光した光は、光透過性を有するカソード電極１７を介して直接、あるいは、光反射特性を有する画素電極１５で反射して、封止樹脂層１９を介して封止基板２０方向（視野側；図２の図面上方）に出射される。
【００３６】
また、有機ＥＬ素子ＯＥＬがボトムエミッション型である場合、つまり、画素電極１５が酸化インジウム、酸化亜鉛、酸化スズのうちの少なくとも一つを含む化合物または混合物等の透明電極材料（例えば、錫ドープ酸化インジウム（ＩＴＯ）や、亜鉛ドープ酸化インジウム等）膜であり、カソード電極１７が例えば、Ｃａ、Ｍｇ、Ｂａ、Ｌｉ、等の比較的仕事関数の低い電子注入膜と、電子注入膜が酸化されるのを防止するとともにシート抵抗を下げるためのＡｌ等の保護導電膜との積層構造でもよい。各表示画素の有機ＥＬ層１６において発光した光は、基板１１を介して出射される。ボトムエミッション型の場合、平坦化膜１４は必ずしも必要がない。
【００３７】
（表示装置の製造方法）
次に、上述した構成を有する表示装置（表示パネル）の製造方法について説明する。
図３乃至図５は、本実施形態に係るトップエミッション型の表示装置（表示パネル）の製造方法の一例を示す工程断面図である。また、図６は、本実施形態に係る表示装置（表示パネル）の製造方法に適用される被膜材料の分子構造を示す化学記号である。なお、ボトムエミッション型についてもトップエミッション型の製法を踏襲して製造することができる。
【００３８】
本実施形態に係る表示装置（表示パネル）の製造方法は、まず、図３（ａ）に示すように、ガラス基板等の絶縁性基板１１の一面側（図面上面側）に、各表示画素に対応する所定の領域ごとに、階調信号に応じた電流値を有する発光駆動電流を生成して有機ＥＬ素子に供給する発光駆動回路を構成する複数のトランジスタＴ１、Ｔ２や配線層ＬＮ等を形成する。
【００３９】
具体的には、絶縁性基板１１の一面側に、例えば、金属材料からなるゲート電極Ｅｇ及び当該ゲート電極に接続される配線層を形成し、その後、絶縁性基板１１の全域に絶縁膜を被覆してゲート絶縁膜１２を形成する。次いで、ゲート絶縁膜１２上の上記ゲート電極Ｅｇに対応する領域に、例えば、アモルファスシリコンやポリシリコン等からなる半導体層ＳＭＣを形成し、当該半導体層ＳＭＣの両端部にそれぞれ半導体層ＳＭＣとソース電極Ｅｓ及びドレイン電極Ｅｄとのオーミック接続を実現するための不純物層ＯＨＭを形成し、不純物層ＯＨＭ上に、ソース電極Ｅｓ及びドレイン電極Ｅｄ並びにこれらの電極の元となる導電膜をパターニングして一括して形成され、適宜トランジスタＴ１，Ｔ２に接続される走査ラインＬｓ、データラインＬｄ、アノードラインＬａを形成する。
【００４０】
ここで、半導体層ＳＭＣ上には、上記ソース電極Ｅｓ及びドレイン電極Ｅｄ並びに配線層ＬＮをパターニング形成する際の半導体層ＳＭＣへのエッチングダメージを防止するためのブロック層ＢＬが設けられていてもよい。また、ソース電極Ｅｓ及びドレイン電極Ｅｄ並びに走査ラインＬｓ、データラインＬｄ、アノードラインＬａは、配線抵抗を低減し、かつ、マイグレーションを低減する目的で、例えば、アルミニウム合金と遷移金属からなる積層配線構造を有している。
【００４１】
次いで、図３（ｂ）に示すように、上記トランジスタＴ１、Ｔ２及び走査ラインＬｓ、データラインＬｄ、アノードラインＬａを含む絶縁性基板１１の一面側全域を被覆するように保護絶縁膜（パッシベーション膜）１３及び平坦化膜１４を形成した後、当該平坦化膜１４及び保護絶縁膜１３を貫通して、例えば、上記発光駆動回路を構成する特定のトランジスタ（発光駆動トランジスタ）Ｔ２のソース電極（又は、ドレイン電極）の上面が露出するコンタクトホールＨＬを形成する。
【００４２】
次いで、図３（ｃ）、図４（ｄ）に示すように、上記コンタクトホールＨＬにコンタクトメタルＭＴＬを埋め込んだ後、各画素形成領域Ｒpx、Ｇpx、・・に当該コンタクトメタルＭＴＬに電気的に接続された画素電極１５を形成する。ここで、画素電極１５は、具体的には、アルミニウム（Ａｌ）等の光反射特性を有する反射金属層１５ａを薄膜形成してパターニングした後、当該反射金属層１５ａを被覆するように、ＩＴＯや亜鉛ドープ酸化インジウム等の酸化金属層１５ｂを薄膜形成してパターニングする。上層の酸化金属層１５ｂのパターニングの際に反射金属層１５ａとの間で電池反応を引き起こさないように、反射金属層１５ａをパターニング後に酸化金属層１５ｂとなる膜を被膜して反射金属層１５ａが露出しないようにこの膜をパターニングすることが好ましい。
【００４３】
すなわち、本実施形態に係る画素電極１５は、下層の反射金属層１５ａと上層の酸化金属層１５ｂを積層した電極構造を有している。これにより、反射金属層１５ａの上面及び端面が酸化金属層１５ｂにより被覆されるので、反射金属層１５ａと酸化金属層１５ｂのエッチング条件が異なる場合であっても、酸化金属層１５ｂをパターニング形成する際に下層の反射金属層１５ａがオーバーエッチングされたり、エッチングダメージを受けたりすることを防止することができる。
【００４４】
このように、画素電極１５の上層を構成する酸化金属層１５ｂは、例えば、酸化インジウム、酸化亜鉛、酸化スズのうちの少なくとも一つを含む化合物または混合物等の透明電極材料（例えば、錫ドープ酸化インジウム（ＩＴＯ）や、亜鉛ドープ酸化インジウム等）を、電子ビーム蒸着法、スパッタリング法、イオンプレーティング法等を用いて成膜した後、有機ＥＬ素子の平面形状（発光領域）に対応させてパターニングすることにより形成される。
【００４５】
次いで、上記各画素形成領域Ｒpx、Ｇpx、・・に対応して形成された画素電極１５間の領域（すなわち、相互に隣接する色画素の形成領域Ｒpx、Ｇpx、・・間の境界領域）に、図４（ｅ）に示すように、例えば、シリコン窒化膜等の無機の絶縁性材料からなる下地層２１を形成し、当該下地層２１上に、少なくとも表面が、例えば、銅や銀、又は、これらを主成分とした金属単体又は合金等の、低抵抗の金属材料からなるバンクメタル部１８ｂ（図１に示したカソードラインＬｃに相当する）を形成する。これにより、バンクメタル部（カソードライン）１８ｂと下地層２１からなるバンク（隔壁）１８に囲まれた領域が、各色画素の形成領域Ｒpx、Ｇpx、・・（すなわち、有機ＥＬ素子における発光領域）として規定（画定）される。
【００４６】
次いで、図４（ｆ）に示すように、上記バンクメタル部１８ｂの表面に、トリアジントリチオール（ＴＡＴＴ）またはトリアジントリチオール誘導体等のトリアジンチオール化合物の被膜１８ｃからなる酸化防止膜を選択的に形成する。具体的には、上記バンク１８まで形成された絶縁性基板１１を、まず、純水で洗浄して清浄化した後、トリアジントリチオール（ＴＡＴＴ）の水溶液に浸漬する。この工程における水溶液の温度は概ね２０〜３０℃程度とし、浸漬時間は概ね１〜１０分程度とする。このとき、トリアジンチオール化合物は金属と選択的に結合することになる。ただし、金属酸化物、有機絶縁膜、無機絶縁膜には撥液性を発現する程度には被膜されない。次いで、上記水溶液から取り出した絶縁性基板１１をアルコールで濯ぐことにより、絶縁性基板１１上の余分なトリアジントリチオール（ＴＡＴＴ）を洗い流し、水で２次洗浄した後、窒素ガス（Ｎ２）のブローにより乾燥させる。
【００４７】
ここで、トリアジントリチオール（ＴＡＴＴ）誘導体は、図６（ａ）に示すように、トリアジン（３個の窒素を含む六員環構造）の窒素（−Ｎ）にチオール基（−ＳＨ）が結合した分子構造を有し、特に、チオール基（−ＳＨ）が金属と結合しやすいという性質を有している。また、トリアジントリチオール（ＴＡＴＴ）は、単体では水に不溶であるが、同モル量の水酸化ナトリウム（ＮａＯＨ）や水酸化カリウム（ＫＯＨ）を一緒に混ぜることにより水に溶けるという性質も有している。上述した工程において使用する水溶液の濃度は、概ね１×１０−４〜１×１０−２mol／Ｌの範囲で設定する。
【００４８】
これにより、トリアジントリチオールのチオール基（またはメルカプト基とも呼称する−ＳＨ）の水素原子（Ｈ）が還元離脱し、硫黄原子（Ｓ）がバンクメタル部１８ｂの表面に酸化吸着する。このように、絶縁性基板１１の一面側に形成された各構成のうち、金属材料からなるバンクメタル部１８ｂの表面にのみ、トリアジントリチオール（ＴＡＴＴ）が化学吸着することにより、図６（ｂ）に示すように、極薄い被膜１８ｃが選択的に形成され、バンクメタル部１８ｂでは撥液性を示す。一方、酸化金属層（ＩＴＯ等）１５ｂにより被覆された画素電極１５の表面には付着しにくく、撥液性を示す程度に被膜が形成されない。このバンクメタル部１８ｂの表面に形成されたトリアジンチオール化合物の被膜１８ｃは、後述する親液化工程において、酸化防止膜としての機能を果たす。
【００４９】
上述の工程は、トリアジントリチオールに限らず、トリアジンジチオール又はその誘導体等のトリアジンチオール化合物であってもよい。例えば、６−ジメチルアミノ−１，３，５−トリアジン−２，４−ジチオール−ナトリウム塩或いは６−ジドデシルアミノ−１，３，５−トリアジン−２，４−ジチオール−ナトリウム塩を用い、水に溶解して被膜１８ｃを被膜してもよい。
【００５０】
次いで、絶縁性基板の一面側に対して、周知の酸素プラズマ処理やＵＶ−オゾン処理を施すことにより、画素電極１５（酸化金属層１５ｂ）の表面のみを選択的に親液化処理する。具体的には、酸素ガス雰囲気で上記絶縁性基板１１表面に紫外線（ＵＶ）を照射することにより、活性酸素ラジカルが発生して、画素電極１５の上層に形成されたＩＴＯ等の酸化金属層１５ｂ表面の有機物を分解除去して親液化（親水化及び親油化）する。ここで、バンク１８を構成するバンクメタル部１８ｂの表面には、上述したトリアジンチオール化合物の被膜１８ｃが形成されていることにより、上記酸素プラズマ処理やＵＶ−オゾン処理におけるバンクメタル部１８ｂ表面の酸化を防止することができるが、この親液化処理によってバンクメタル部１８ｂの表面では、撥液性が低下してしまう。
【００５１】
次いで、上記バンクメタル部１８ｂの表面上に、さらに、フッ素系トリアジンチオール化合物の被膜１８ｄからなる撥液性（撥水性）の薄膜（撥液性膜）を選択的に形成する。具体的には、上述した親液化処理が施された絶縁性基板１１を、まず、フッ素系トリアジンチオール化合物の水溶液に浸漬する。この工程における水溶液の温度は概ね２０〜３０℃程度とし、浸漬時間は概ね１〜１０分程度とする。次いで、上記水溶液から取り出した絶縁性基板１１をアルコールで濯ぐことにより、絶縁性基板１１上の余分なフッ素系トリアジンチオール化合物を洗い流し、水で２次洗浄した後、窒素ガス（Ｎ２）のブローにより乾燥させる。
【００５２】
ここで、フッ素系トリアジンチオール化合物は、例えば図６（ｃ）に示すように、トリアジンの窒素（−Ｎ）にチオール基（−ＳＨ）が結合した分子構造に加え、特定のチオール基のＳ原子にアルキル基（−ＣＨ２−ＣＨ２−）及びフッ化アルキル基（−ＣＦ２−ＣＦ２−ＣＦ２−ＣＦ３）が順次結合した分子構造を有し、トリアジンチオール化合物と同様に、図６（ｄ）に示すように、バンクメタル部１８ｂの表面に選択的に結合してバンクメタル部１８ｂの表面を撥液性にする被膜１８ｄを被膜するが、金属酸化物、有機絶縁膜、無機絶縁膜に対して、はっきりと撥液性を示す程度には結合しない。このように予め酸化防止膜として被膜１８ｃを被膜してあるので、バンクメタル部１８ｂの表面は酸化されておらず良好に被膜１８ｄを被膜することができる。このフッ素系トリアジンジチオール誘導体は、それ自体が撥液性を示すトリアジントリチオールに加えてさらに撥液性を示すフッ素原子を含んでいるので、被膜１８ｄは、上記被膜１８ｃよりも強い撥液性を示す。
【００５３】
上述した工程において使用する水溶液の濃度は、概ね１×１０−４〜１×１０−２mol／Ｌの範囲が好ましい。なお、上記フッ素系トリアジンジチオール誘導体は、チオール基のＳ原子がアルキル基（−ＣＨ２−ＣＨ２−）と結合していたが、直接フッ化アルキル基と結合してもよく、また著しい立体障害にならない限りアルキル基、フッ化アルキル基の炭素数に特別な制限はない。また、上記フッ素系トリアジンジチオール誘導体は、二つのチオール基のＳ原子にそれぞれ直接又は間接的にフッ化アルキル基が形成されていてもよく、フッ素原子を含む基の炭素間がオレフィン二重結合を有していてもよい。
【００５４】
これにより、絶縁性基板１１の一面側に形成された各構成のうち、バンクメタル部１８ｂの表面は、トリアジンチオール化合物の被膜１８ｃが形成され、一方、酸化金属層（ＩＴＯ等）１５ｂにより被覆された画素電極１５の表面、下地層２１の表面、画素電極１５間から露出された平坦化膜１４（或いは保護絶縁膜１３）には付着しにくく、被膜が形成されない。したがって、同一の絶縁性基板１１上において、バンクメタル部１８ｂの表面のみが撥液化処理され、当該バンク１８により画定された各色画素の形成領域Ｒpx、Ｇpx、・・に露出する画素電極１５表面は親液性が保持された状態が実現される。
【００５５】
次いで、図５（ｇ）に示すように、上記バンク１８に囲まれた各色画素の形成領域Ｒpx、Ｇpx、・・に、インクジェット法を適用して正孔輸送材料の水溶液を液滴状にして塗布し、その後、当該水溶液を乾燥させて正孔輸送層１６ａを形成する。具体的には、有機高分子系の正孔輸送材料を含む有機化合物含有液として、例えば、ポリエチレンジオキシチオフェン／ポリスチレンスルホン酸水溶液（ＰＥＤＯＴ／ＰＳＳ；導電性ポリマーであるポリエチレンジオキシチオフェンＰＥＤＯＴと、ドーパントであるポリスチレンスルホン酸ＰＳＳを水系溶媒に分散させた分散液）を、図示を省略したインクヘッドから個々に分離した液滴状又は連続した液状にして排出させ、上記親液性を有する画素電極１５（親液化処理された酸化金属膜１５ｂ）表面に塗布した後、窒素雰囲気中で乾燥処理を行って溶媒を除去することにより、当該画素電極１５上に有機高分子系の正孔輸送材料を定着させて、電荷輸送層の１つである正孔輸送層１６ａを形成する。
【００５６】
このとき、画素電極１５表面に塗布された有機化合物含有液（正孔輸送材料）は、親液化処理された酸化金属膜１５ｂに対して当該液滴が濡れやすいので、各色画素の形成領域Ｒpx、Ｇpx、・・の全域に良好に行き渡り、均一な膜厚を有する正孔輸送層１６ａを形成することができる。一方、撥液化処理されたバンクメタル部１８ｂの表面のフッ素系トリアジンチオール化合物の被膜１８ｄ上には、上記有機化合物含有液がはじかれて当該膜上には定着しない。
【００５７】
次いで、上記正孔輸送層の場合と同様に、図５（ｇ）に示すように、上記バンク１８に囲まれた各色画素の形成領域Ｒpx、Ｇpx、・・の正孔輸送層１６ａ上に、インクジェット法を適用して電子輸送性発光材料の溶液を個々に分離した液滴状又は連続した液状にして塗布し、その後、当該水溶液を乾燥させて電子輸送性発光層１６ｂを形成する。具体的には、有機高分子系の電子輸送性発光材料を含む有機化合物含有液として、例えば、ポリパラフェニレンビニレン系等の共役二重結合高分子を有する発光材料を、テトラリン、テトラメチルベンゼン、メシチレン、キシレン等の有機溶媒に溶解した溶液を、図示を省略したノズルヘッドから個々に分離した液滴状又は連続した液状にして排出させ、上記正孔輸送層１６ａ上に塗布した後、窒素雰囲気中で乾燥処理を行って溶媒を除去することにより、正孔輸送層１６ａ上に有機高分子系の電子輸送性発光材料を定着させて、電荷輸送層である電子輸送性発光層１６ｂを形成する。
【００５８】
このとき、有機化合物含有液（電子輸送性発光材料）は、乾燥した正孔輸送層１６ａに対して濡れやすいので、各色画素の形成領域Ｒpx、Ｇpx、・・の全域に良好に行き渡り、均一な膜厚を有する電子輸送性発光層１６ｂを形成することができる。一方、撥液化処理されたバンク１８（バンクメタル部１８ｂ）表面のフッ素系トリアジンチオール化合物の被膜１８ｄ上に塗布された有機化合物含有液は、はじかれて当該膜上には定着しない。また、有機化合物含有液中の溶媒が親油性（疎水性）を有しているため、この溶媒によって正孔輸送層１６ａの材料が溶解することはほとんどない。
したがって、画素電極１５上に均一な膜厚を有するとともに、均一な膜質を有する有機ＥＬ層１６（正孔輸送層１６ａ及び電子輸送性発光層１６ｂ）を形成することができる。
【００５９】
次いで、図５（ｈ）に示すように、上記各色画素の形成領域Ｒpx、Ｇpx、・・を含む絶縁性基板１１上に透明電極層を形成し、少なくとも、上記有機ＥＬ層１６（正孔輸送層１６ａ及び電子輸送性発光層１６ｂ）を介して画素電極１５に対向するカソード電極（対向電極）１７を形成する。ここで、カソード電極１７は、例えば、少なくとも各色画素の形成領域Ｒpx、Ｇpx、・・に形成された有機ＥＬ層１６上から、各色画素の形成領域Ｒpx、Ｇpx、・・を画定するバンク１８上にまで延在する単一の共通電極として形成される。具体的には、カソード電極１７は、例えば、蒸着法やスパッタ法等により、カルシウム（Ｃａ）やバリウム（Ｂａ）、インジウム（Ｉｎ）等の仕事関数の比較的低い金属材料を、可視光線の波長以下（概ね４００ｎｍ以下）の膜厚（例えば、１０ｎｍ〜２０ｎｍ程度）に薄膜形成し、さらに、その上層に、例えば、ＩＴＯ等の透明電極膜を積層形成した構造を有している。
【００６０】
これにより、下層のインジウム等の仕事関数の低い金属材料が、有機ＥＬ層１６（電子輸送性発光層１６ｂ）を構成する有機材料に対して、良好に電気的な密着を実現することができるとともに、可視光の波長以下の膜厚を有しているので、有機ＥＬ層１６で発光した光を良好に透過させることができる。また、上層のＩＴＯ等の透明電極膜は、上記下層の金属膜を４００ｎｍ以下に極めて薄く形成することにより高抵抗化するため、カソード電極１７を低抵抗化させる目的で積層形成される。さらに、バンク１８上にまでカソード電極１７が延在して形成された構成を有することにより、バンクメタル部１８ｂの表面に薄膜形成されたトリアジンチオール化合物の被膜１８ｃ及びフッ素系トリアジンチオール化合物の被膜１８ｄが、極めて薄く形成されていることから、当該被膜１８ｃ、１８ｄを介して、カソード電極１７とバンクメタル部１８ｂ（カソードラインＬｃ）とを良好に電気的に接続することができる。
【００６１】
次いで、図１、図２に示したように、各色画素の形成領域Ｒpx、Ｇpx、・・及びバンク１８を含む絶縁性基板１１の一面側に、透明な封止樹脂層１９を形成した後、当該絶縁性基板１１に対向するように、封止基板２０を接合することにより、複数の表示画素ＰＩＸ（ＲＧＢの各色画素ＰＸｒ、ＰＸｇ、ＰＸｂの組み合わせ）が２次元配列された表示パネルが完成する。
【００６２】
このように、本実施形態に係る表示装置（表示パネル）の製造方法は、絶縁性基板１１上の画素形成領域（各色画素の形成領域Ｒpx、Ｇpx、・・）を画定するバンク１８（バンクメタル部１８ｂ）表面に、トリアジンチオール化合物の被膜１８ｃからなる酸化防止膜を選択的に形成した後、絶縁性基板１１に酸素プラズマ処理やＵＶ−オゾン処理を施して画素電極１５表面を親液化すると、当該親液化処理によりバンク１８表面が酸化される現象を抑制して、バンク１８（トリアジントリチオール（ＴＡＴＴ）誘導体の被膜１８ｃ）表面に撥液性のフッ素系トリアジンジチオール誘導体の被膜１８ｄが良好に形成される。
【００６３】
これによれば、画素電極１５（酸化金属層１５ｂ）の表面が、正孔輸送層１６ａや電子輸送性発光層１６ｂを形成するための正孔輸送材料や電子輸送性発光材料等の高分子系の有機材料に対して、良好な親液性（濡れ性）を有し、また、当該画素電極１５が形成される画素形成領域を画定するバンク１８表面が、上記高分子系の有機材料に対して、十分な撥液性を有しているので、有機材料の塗布液の表面張力に起因する液面端部の立ち上がり（後述する純水接触角に関連する）を緩和して、画素電極１５表面に馴染みやすくし、膜厚及び膜質が比較的均一な有機ＥＬ層１６を形成することができる。
【００６４】
ここで、本実施形態に係る表示装置の製造方法を適用した場合の有機ＥＬ層の膜厚の均一性について、実験データを示して具体的な検証する。
上述した実施形態に示したように、画素形成領域（各色画素の形成領域）を画定するバンク（バンクメタル部）の表面に、トリアジントリチオール（ＴＡＴＴ）誘導体の被膜を形成し、その後、ＵＶ−オゾン処理により画素電極表面を親液化した後に、バンク（バンクメタル部の表面に形成されたトリアジントリチオール（ＴＡＴＴ）誘導体の被膜の）表面に、撥液性のフッ素系トリアジンジチオール誘導体の被膜をさらに形成した場合（本実施形態）と、画素形成領域にＵＶ−オゾン処理を行い、画素電極表面を親液化処理を行った後に、上記バンク（バンクメタル部）の表面に、撥液性のトリアジントリチオール（ＴＡＴＴ）誘導体の被膜を形成した場合（説明の都合上、「他の方式」と記載する）について、純水接触角を比較検証すると、表１に示すように、本実施形態においては、画素電極や絶縁膜上における純水接触角は上記他の方式と同様に、有機ＥＬ層を成膜する際の親液性の目安である１０°以下を保持することができ、一方、バンク（バンクメタル部）上における純水接触角は１３０°と十分なり、他の方式同様に撥液性を得ることができることが判明した。ただし、他の方式では、バンクメタル部がＵＶ−オゾン処理によって酸化されてしまい、バンクメタル部を配線に適用しようとすると好ましくない。
【００６５】
【表１】
0004774891.tif 000002
【００６６】
これにより、本実施形態に係る表示装置（表示パネル）の製造方法によれば、画素電極上に着滴した有機材料は、画素形成領域内に良好に馴染んで広がるとともに、バンク（バンクメタル部）上に着滴した有機材料、及び、画素電極との境界付近のバンク側面に接触する有機材料は、良好にはじかれるので、画素電極上の略全域にわたり膜厚の略均一な有機ＥＬ層を形成することができ、さらにバンクメタル部１８ｂを酸化させてしまうことがほとんどなく、十分電極の一部として利用することができる。
【００６７】
次いで、本実施形態に係る表示装置（表示パネル）の製造方法おける特徴的な効果について説明する。
図７は、本実施形態に係る表示装置（表示パネル）の製造方法における効果を説明するための実験データの一例（デバイス平面写真）である。
【００６８】
ここでは、上述した実施形態において、バンクに形成されるバンクメタル部として低抵抗の金属材料である銀を適用し、その表面に上述した処理工程によりトリアジントリチオール（ＴＡＴＴ）誘導体の被膜を形成し、その後、ＵＶ−オゾン処理により画素電極表面を親液化した場合におけるバンク（バンクメタル部）の表面状態を検証すると、図７（ａ）に示すように、ＵＶ−オゾン処理により画素形成領域（各色画素の形成領域）間に設けられたバンク１８（バンクメタル部１８ｂ）表面のトリアジントリチオール（ＴＡＴＴ）誘導体の被膜に多少の変色（図中、変色箇所を符号ＤＳＡで表示）は認められるものの、バンクメタル部を構成する金属導電層（カソードライン）に酸化等の影響が及んでいないことが判明した。
【００６９】
これに対して、上記と同様に、バンクに形成されるバンクメタル部として銀を適用し、トリアジントリチオール（ＴＡＴＴ）誘導体の被膜を形成することなく、上記と同一の条件で、ＵＶ−オゾン処理により画素電極表面を親液化した場合におけるバンク１８（バンクメタル部１８ｂ）の表面状態は、図７（ｂ）に示すように、バンクメタル部を構成する金属導電層（カソードライン）が顕著に変色して酸化が進行していることが判明した（図中、変色箇所を符号ＤＳＢで表示）。
【００７０】
これにより、本実施形態に係る表示装置（表示パネル）の製造方法によれば、有機ＥＬ層を成膜する際に絶縁性基板表面に施す親液化処理において、低抵抗の金属導電層からなるバンクメタル部（カソードライン）表面に、予め酸化防止膜としてトリアジントリチオール（ＴＡＴＴ）誘導体の被膜を形成した後に、ＵＶ−オゾン処理等の親液化処理を施すことができるので、バンクメタル部が直接酸化される現象を防止することができ、当該バンクメタル部表面へのフッ素系トリアジンジチオール誘導体の被膜の良好に形成することができるとともに、バンクメタル部と共通電極との間で良好な電気的な接続状態（コンタクト性）を実現することができ、信頼性の高い表示パネルを製造することができる。
【００７１】
したがって、本発明に係る表示装置の製造方法によれば、例えば表示パネルの大画面化に伴って各表示画素のサイズを大型化した場合であっても、比較的均一な膜厚及び膜質を有する有機ＥＬ素子を形成することができるので、有機ＥＬ素子の発光動作時に供給される発光駆動電流を、有機ＥＬ層の略全域に比較的均一に流すことができ、画素形成領域（有機ＥＬ素子形成領域）の略全域において励起光が放出される（発光動作が行われる）。これにより、表示パネルの開口率を向上させて、表示画質が良好な表示装置を実現することができる。特に、表示パネルとして、トップエミッション型の発光構造を有し、発光駆動回路を構成するトランジスタやその配線層を有機ＥＬ素子の下層（絶縁性基板側）に形成することにより、上記開口率をさらに改善することができる。
【００７２】
なお、上述した実施形態においては、画素電極の表面をＵＶ−オゾン処理等により親液化処理する工程に先立って、バンク（バンクメタル部）表面にトリアジンチオール化合物の被膜を形成する場合について説明したが、このトリアジントリチオール（ＴＡＴＴ）誘導体に代えて、バンク（バンクメタル部）の撥液化処理に適用するフッ素系トリアジンチオール化合物の被膜を、上記親液化処理に先立って形成するようにしても、上記と同等の酸化防止効果を得ることができる。
【００７３】
また、上述した実施形態においては、親液化処理における酸化防止膜としてトリアジンチオール化合物の被膜を適用し、親液化処理後の撥液性膜としてフッ素系トリアジンチオール化合物の被膜を適用する場合について説明したが、本発明はこれに限定されるものではなく、上記一連の製造プロセスにおいて、トリアジンチオール化合物と同等の酸化防止機能や、トリアジンチオール化合物と同等の撥液性を有する被膜であれば、他の材質を適用することができることはいうまでもない。
【００７４】
また、上述した実施形態においては、トップエミッション構造を有する表示パネルに本発明に係る表示装置の製造方法を適用した場合について説明したが、本発明はこれに限定されるものではなく、ボトムエミッション型の発光構造を有する表示パネルにも良好に適用することができることはいうまでもない。
【００７５】
また、上記実施形態においては、有機ＥＬ層として、正孔輸送層及び電子輸送性発光層を順次成膜する場合について説明したが、これに限定されるものではなく、有機ＥＬ層として、発光層単層、あるいは、正孔輸送層、発光層、電子輸送層からなる多層構造を有するものでもよく、また、正孔輸送性発光層、電子輸送層からなるものでもよく、さらに、その他の電荷輸送層を適宜追加するものであってもよい。
また、上記実施形態では、画素電極１５はアノード電極であったが、カソード電極としてもよい。この場合、共通電極１７がアノード電極となり、バンクメタル部１８ｂがアノードラインＬａとなる。
【００７６】
＜発光駆動回路の適用例＞
次に、本発明に係る表示装置（表示パネル）に適用可能な表示画素（発光駆動回路）について具体的に説明する。
図８は、本発明に係る表示装置の表示パネルに２次元配列される各表示画素に適用可能な発光駆動回路の一例を示す等価回路図である。
【００７７】
図８に示すように、本発明に適用可能な表示画素ＰＸは、例えば、上述した実施形態（図１、図２参照）において、当該表示画素ＰＸ（有機ＥＬ素子ＯＥＬ）が形成される領域に対応して、絶縁性基板１１上に設けられた１又は複数のトランジスタＴ１、Ｔ２を含んで構成される発光駆動回路（発光駆動手段）ＤＣと、当該発光駆動回路（トランジスタ等）ＤＣ上に保護絶縁膜１３及び平坦化膜１４を介して設けられた有機ＥＬ素子ＯＥＬと、を備えて構成されている。
【００７８】
なお、本構成例においては、表示パネルを構成する表示画素に設けられる発光駆動回路として、ｎチャネル型のトランジスタ（すなわち、単一のチャネル極性を有するトランジスタ）Ｔ１、Ｔ２を適用した回路構成を示した。このような回路構成によれば、ｎチャネル型のトランジスタのみを適用することができるので、既に製造技術が確立されたアモルファスシリコン半導体製造技術を用いて、動作特性が安定したトランジスタを簡易に製造することができ、上記表示画素の発光特性のバラツキを抑制した発光駆動回路を実現することができる。ここで、発光駆動回路ＤＣはアモルファスシリコンＴＦＴ以外にポリシリコンＴＦＴでもよい。つまり、ｎチャネルトランジスタのみでもｐチャネルトランジスタのみでも、ｎチャネルトランジスタ及びｐチャネルトランジスタをともに備えていてもよい。
【００７９】
また、本構成例においては、上述のようなデータラインＬｄに階調電圧を印加して有機ＥＬ素子ＯＥＬの輝度階調を制御する電圧階調制御を行ったが、これに限らず、発光駆動回路ＤＣに所望の電流値の電流を流して有機ＥＬ素子ＯＥＬの輝度階調を制御する電流階調制御であってもよい。
【図面の簡単な説明】
【００８０】
【図１】本発明に係る表示装置（表示パネル）の一実施形態を示す要部概略平面図である。
【図２】本発明に係る表示装置（表示パネル）の一実施形態を示す要部概略断面図である。
【図３】本実施形態に係る表示装置（表示パネル）の製造方法の一例を示す工程断面図（その１）である。
【図４】本実施形態に係る表示装置（表示パネル）の製造方法の一例を示す工程断面図（その２）である。
【図５】本実施形態に係る表示装置（表示パネル）の製造方法の一例を示す工程断面図（その３）である。
【図６】本実施形態に係る表示装置（表示パネル）の製造方法に適用される被膜材料の分子構造を示す化学記号である。
【図７】本実施形態に係る表示装置（表示パネル）の製造方法における効果を説明するための実験データの一例（デバイス平面写真）である。
【図８】本発明に係る表示装置の表示パネルに２次元配列される各表示画素に適用可能な発光駆動回路の一例を示す等価回路図である。
【図９】有機ＥＬ素子の一構成例を示す概略断面図である。
【図１０】従来技術における表示パネル（有機ＥＬ素子）の製造プロセスの一例を示す工程断面図（その１）である。
【図１１】従来技術における表示パネル（有機ＥＬ素子）の製造プロセスの一例を示す工程断面図（その２）である。
【符号の説明】
【００８１】
１１      絶縁性基板
１３      保護絶縁膜
１４      平坦化膜
１５      画素電極
１６ａ    正孔輸送層
１６ｂ    電子輸送性発光層
１６      有機ＥＬ層
１７      カソード電極
１８      バンク
１９      封止樹脂層
２０      封止基板
Ｔ１、Ｔ２      トランジスタ
Ｌａ      アノードライン
Ｌｃ      カソードライン
ＬＮ      配線層
Ｒpx      画素形成領域
ＰＸｒ、ＰＸｇ、ＰＸｂ    色画素
ＰＩＸ    表示画素
【図１】
0004774891.tif 000003
【図２】
0004774891.tif 000004
【図３】
0004774891.tif 000005
【図４】
0004774891.tif 000006
【図５】
0004774891.tif 000007
【図６】
0004774891.tif 000008
【図７】
0004774891.tif 000009
【図８】
0004774891.tif 000010
【図９】
0004774891.tif 000011
【図１０】
0004774891.tif 000012
【図１１】
0004774891.tif 000013